(57)【要約】      （修正有）【課題】作業工程数を減らすことで労力および作業時間を削減して施工性をよくし、コンクリート構造物と表面被覆層との間における接着性のバラツキをなくす方法の提供。【解決手段】コンクリート構造物１０の表面にプライマ―２０を塗布する工程と、複数の貫入針を植接した転圧ブラシ３０を使用してプライマー２０の転圧する工程と、プライマー２０の表面に表面被覆層を被覆する工程とを具備する。他の実施形態においては、前記プライマーを転圧する工程において、複数の貫入針をプライマ―に貫入させてプライマーの内側と被接着部である躯体コンクリート表面の空気溜まりおよびプライマーの内部気泡を消失させるとともに、ドラムが回転しながらプライマーの表面を撫で付けて表面仕上げを同時に行う。前記プライマーとしてはエポキシ樹脂を使用する。【選択図】図２
2015093269.tif 000002
【特許請求の範囲】
【請求項１】
コンクリート構造物の表面にポリマーセメント系モルタルよりなる表面被覆層を被覆するコンクリート構造物の表面被覆方法であって、
コンクリート構造物の表面にプライマ―を塗布する工程と、
ドラムの外周面に複数の貫入針を植設した転圧ブラシを使用して、前記プライマーを転圧する工程と、
前記プライマーの表面に表面被覆層を被覆する工程とを具備することを特徴とする、
コンクリート構造物の表面被覆方法。
【請求項２】
前記プライマーを転圧する工程において、複数の貫入針をプライマ―に貫入させてプライマーの内側の空気溜まりおよびプライマーの内部気泡を消失させるとともに、ドラムが回転しながらプライマーの表面を撫で付けて表面仕上げを同時に行うことを特徴とする、請求項１に記載のコンクリート構造物の表面被覆方法。
【請求項３】
前記プライマーとしてエポキシ樹脂を使用することを特徴とする請求項１または２に記載のコンクリート構造物の表面被覆方法。
【請求項４】
前記貫入針の全長Ｈが、プライマーの塗布厚以上の長さであることを特徴とする請求項１または２に記載のコンクリート構造物の表面被覆方法。
【発明の詳細な説明】
【技術分野】
【０００１】
本発明は、橋梁、橋脚、ＰＣ床版、トンネル、高架道路、建築物、水路等の老朽化したコンクリート構造物の表面にポリマーセメント系モルタル（ＰＣＭ）よりなる表面被覆層を被覆するコンクリート構造物の表面被覆方法に関するものである。
【背景技術】
【０００２】
例えばトンネル等のコンクリート構造物の老朽化した表面にＰＣＭ製の表面被覆層を被覆する表面被覆方法が知られている（特許文献１）。
図４，５を参照して、コンクリート構造物の表面被覆方法について説明する。
（１）ケレン工程（図５（Ａ））
コンクリート構造物１０の表面をケレンしてコンクリート構造物１０の表面にある異物や脆弱層を除去する。
（２）プライマーの塗布工程（図５（Ｂ））
その後、コンクリート構造物１０の表面にプライマー５０を塗布する。
この際、金鏝、或いはローラや刷毛を使ってコンクリート構造物１０の表面に摺り込むようにして塗布するとともに、金鏝を使ってプライマー５０の表面を平滑に仕上げる。
（３）表面被覆材の被覆工程（図５（Ｃ））
プライマー５０の表面にＰＣＭ製の表面被覆層６０を被覆する。
【先行技術文献】
【特許文献】
【０００３】
【特許文献１】特開平７−１９７６７０号公報
【発明の概要】
【発明が解決しようとする課題】
【０００４】
従来のコンクリート構造物の表面被覆技術にあっては次のような問題点がある。
＜１＞コンクリート構造物１０の表面には空隙１１や凹凸（不陸）が多数存在することから、その表面にプライマー５０を塗布すると、プライマー５０の内側の空隙１１や不陸の内部に空気が閉じ込められる。さらに塗布前のプライマー５０が気泡を含む場合もあり、或いは塗布作業中にプライマー５０の内部に気泡を巻き込む場合もある。
プライマー５０の塗布作業に伴って閉じ込められた空気は、空気泡１２として表層の表面被覆層６０へ移動し、表面被覆層６０に球状の膨れを生じる。
＜２＞そこで現場では、表面被覆層６０の表面を金鏝で平らに均した作業の後に、作業員の目視による表面被覆層６０の表面検査工程と、金鏝を使って個々の空気泡を潰して消す消泡工程と、消泡跡に形成された空気あばたを金鏝で消す補修工程を繰り返し行っている。
上記したように、コンクリート構造物１０の表面被覆作業には多くの労力と作業時間を要し、施工性が悪いために、現場では改善技術の提案が切望されている。
＜３＞空気泡１２の発見は作業員の目視に頼るものであるから完全ではない。
表面被覆層３０の一部に空気泡１２を残置すると、コンクリート構造物１０と表面被覆層６０間の接着性にバラツキを生じるだけでなく、表面被覆層６０の品質低下を招く。
【０００５】
本発明は以上の点に鑑みて成されたもので、その目的とするところはつぎの何れかひとつのコンクリート構造物の表面被覆技術を提供することにある。
＜１＞作業工程数を減らすことで労力および作業時間を削減して施工性をよくすること。
＜２＞コンクリート構造物と表面被覆層の間における接着性のバラツキをなくしつつ、表面被覆層の品質のバラツキを解消すること。
【課題を解決するための手段】
【０００６】
本発明は、コンクリート構造物の表面にポリマーセメント系モルタルよりなる表面被覆層を被覆するコンクリート構造物の表面被覆方法であって、コンクリート構造物の表面にプライマ―を塗布する工程と、ドラムの外周面に複数の貫入針を植設した転圧ブラシを使用して、前記プライマーを転圧する工程と、前記プライマーの表面に表面被覆層を被覆する工程とを具備する。
本発明の他の実施形態においては、前記プライマーを転圧する工程において、複数の貫入針をプライマ―に貫入させてプライマーの内側と被接着部である躯体コンクリート表面の空気溜まりおよびプライマーの内部気泡を消失させるとともに、ドラムが回転しながらプライマーの表面を撫で付けて表面仕上げを同時に行う。
さらに本発明の他の実施形態においては、前記プライマーとしてエポキシ樹脂を使用する。
さらに本発明の他の実施形態においては、前記貫入針の全長Ｈが、プライマーの塗布厚以上の長さを有している。
【発明の効果】
【０００７】
本発明は少なくとも次の少なくとも一つの効果を得ることができる。
＜１＞転圧ブラシを使用してプライマーを転圧することで、表面被覆層の被覆前に空気溜まりや内部気泡を消失できるので、表面被覆層の被覆後に空気あばたの後処理工程を省略できる。
したがって、作業工数の削減が可能となって、労力の削減および作業時間の短縮を実現できて施工性がよくなる。
＜２＞表面被覆層に空気あばたやピンホールが生じないので、コンクリート構造物と表面被覆層間の接着性にバラツキがなくなり、表面被覆層の品質低下も回避できる。
＜３＞プライマーの転圧工程において、プライマーの内側の空気溜まりおよびプライマーの内部気泡の消失と、プライマーの表面仕上げを同時に行えるので、作業性が良くなる。
＜４＞加圧されたプライマーがコンクリート構造物の表面の空隙や窪みに強制的に押し込まれて、コンクリート構造物との接着面積が増す。
そのため、プライマーとコンクリート構造物との付着強度を増強できる。
【図面の簡単な説明】
【０００８】
【図１】本発明の被覆方法の作業工程のフロー図
【図２】プライマーの転圧工程を説明するためのコンクリート構造物の拡大断面図
【図３】表面被覆層の被覆工程を説明するためのコンクリート構造物の拡大断面図
【図４】従来の被覆方法の作業工程のフロー図
【図５】従来の被覆方法を説明するためのコンクリート構造物の拡大断面図
【発明を実施するための最良の形態】
【０００９】
以下に図面を参照しながら本発明の実施の形態について説明する。
最初に施工に使用する資材について説明する。
【００１０】
＜１＞プライマー
プライマー２０としては、エポキシ樹脂、アクリル樹脂、エチレン−酢酸ビニル共重合体樹脂等の樹脂系エマルジョン、スチレン−ブタジエンゴム、アクリルゴムなどの合成ゴム系エマルジョン、天然ゴムエマルジョン等が使用可能である。
【００１１】
一般にこの種のプライマー２０は、高粘度になるほど、塗布前または塗布作業中にプライマー中に空気を巻き込み易い。
そのなかでもエポキシ樹脂は他の樹脂と比べて空気を巻き込みやすく、取扱性に難点がある半面、高い接着強度が得られる。
【００１２】
＜２＞表面被覆材
プライマー２０の表面に被覆する表面被覆層４０は、防水、防食等のコンクリート構造物１０に要求される性能に適したＰＣＭを選択する。
表面被覆材４０としては、通常、ポルトランドセメント、早強セメント、中庸熱ポルトランドセメント等のセメントと、硅砂等の細骨材とを主成分とし、これらを結合するバインダーとしてポリマーエマルジョンを含む。
具体的には、無機質主材のマグネコンパウンドと、水を現場で配合して使用する「ＰＷモルタル（登録商標）」が使用可能である。
【００１３】
＜３＞転圧ブラシ（図２）
本発明ではプライマー２０の転圧手段として転圧ブラシ３０を使用する。
転圧ブラシ３０は、支軸３１を中心に空転可能な円柱形のドラム３２と、ドラム３２の外周全面に放射状に植設した多数の貫入針３３とを具備する。
支軸３１の一端または両端には操作用ハンドルが一体に形成されていて、作業員が操作用ハンドルを手で握って転圧する。
貫入針３３はプライマー２０に貫入可能な金属製または樹脂製の硬質針であり、ドラム３２の外周面に均等に植設されている。
貫入針３１の全長Ｈは、プライマー２０の塗布厚Ｌと等しいか、或いは塗布厚Ｌよりやや長く形成しておく。
【００１４】
［表面被覆方法］
つぎにコンクリート構造物の表面被覆方法について説明する。
【００１５】
＜１＞表面被覆方法の概要
図１を参照して説明すると、本発明に係るコンクリート構造物の表面被覆方法は、ケレン工程Ｓ1と、プライマーの塗布工程Ｓ2と、プライマーの転圧工程Ｓ3と、表面被覆材の被覆工程Ｓ4を経て行う。以下に各作業工程について詳細に説明する。
【００１６】
＜２＞ケレン工程（図５（Ａ））
従来方法と同様に、コンクリート構造物１０の表面をサンドブラスト、ウォータージェット、サンダー等により研磨して、コンクリート構造物１０の表面にある異物や脆弱層を除去する。なお、脆弱部が大きい場合には、断面修復を行う。
【００１７】
＜３＞プライマーの塗布工程
コンクリート構造物１０の表面に、下地材としてのプライマー２０を塗布する。プライマー２０の塗布手段としては金鏝やローラあるいは刷毛を使用してもよいが、表面仕上げは行わない。
【００１８】
＜４＞プライマーの転圧工程（図２）
つぎにローラ状の転圧ブラシ３０を用いてプライマー２０の表面を転圧する。
【００１９】
＜４．１＞貫入針による空気溜まりと気泡の消失
転圧ブラシ３０がプライマー２０を転圧する際に、先鋭な貫入針３１群がプライマー２０に貫通または貫入する。
その結果、空隙１１や不陸の内部に閉じ込められていた空気溜まりが外気と連通して消失するとともに、プライマー２０の内部に含まれる気泡も外部へ排出される。
殊に、プライマー２０中に内部気泡が巻き込まれていたとしても、プライマー２０の全面に亘って多数の貫入針３１群が貫入して、目視が困難な微小の内部気泡を含めて除去することができる。
殊に、転圧ブラシ３０の貫入針３１の長さがプライマー２０の塗布厚Ｌより長く設定してあるため、貫入針３１をコンクリート構造物１０の表面の大小様々な窪みの深くまで貫入できるとともに、コンクリート構造物１０の窪みのない表面箇所では貫入針３１が撓み変形をして、コンクリート構造物１０の表面とドラム３２の間の間隔を一定に保持する。
このように、本発明では転圧ブラシ３０を用いてプライマー２０の転圧作業を行うだけで、プライマー２０の内側の空気溜まりおよびプライマー２０の内部気泡を効率よく、かつ確実に消失させることができる。
【００２０】
＜４．２＞ドラムによるプライマーの転圧仕上げ
従来はプライマー２０の表面仕上げを金鏝で行っていたが、本発明では転圧ブラシ３０を用いて転圧作業を行う際に、プライマー２０の表面仕上げを並行して行うことができる。
すなわち、転圧ブラシ３０を使ってプライマー２０の転圧作業を行うことで、プライマー２０の内側の空気溜まりおよびプライマー２０の内部の気泡を消失させるだけでなく、ドラム３２が回転しながらプライマー２０の表面を撫で付けるのでプライマー２０の表面仕上げが同時に行える。
【００２１】
＜４．３＞転圧による他の作用効果
本発明では転圧ブラシ３０を使ってプライマー２０を転圧することで、上記した以外につぎの利点がある。
ａ）加圧されたプライマー２０の一部がコンクリート構造物１０の表面の空隙１１や窪みに強制的に押し込まれることで、コンクリート構造物１０の表面の不陸が解消される。
ｂ）プライマー２０の一部が空隙１１や窪みに入り込むことで、コンクリート構造物１０との接着面積が増す。そのため、プライマー２０とコンクリート構造物１０との付着強度が増してより強固に一体化させることができる。
ｃ）加圧状態のプライマー２０に貫入針３１群が刺し込まれるので、非加圧状態で行った場合と比べてプライマー２０の内部に含まれる気泡の消失効果が高くなる。
ｄ）転圧ブラシ３０を用いて転圧する際、貫入針３３がコンクリート構造物１０の表面とドラム３２の周面の間を一定間隔に保持するため、プライマー２０の塗布厚Ｌを均一にできる。
【００２２】
＜５＞表面被覆材の被覆工程（図３）
ポリマー２０の表面に、防水、防食等のコンクリート構造物１０に要求される性能に適したＰＣＭを塗布して表面被覆層４０を被覆して施工を完了する。
表面被覆層４０の表面仕上げは従来と同様に金鏝を使用する。
【００２３】
表面被覆層４０の被覆前に、空気溜まりや内部気泡が消失されているので、表面被覆層４０に空気あばたやピンホールが生じない。
したがって、コンクリート構造物１０と表面被覆層４０間の接着性にバラツキを生じることや、表面被覆層４０の品質が低下することを回避できる。
さらに、表面被覆層４０の被覆後において行っていた従来方法の、作業員の目視による表面被覆層４０の表面検査工程、金鏝を使った空気溜まりを消す消泡工程、および消泡跡に形成された空気あばたを金鏝で消す補修工程を省略することができる。
したがって、本発明ではコンクリート構造物の表面被覆作業に要する労力の削減および作業時間の短縮を実現できて施工性がよくなる。
【符号の説明】
【００２４】
１０・・・・コンクリート構造物
１１・・・・空隙
１２・・・・空気泡
２０・・・・プライマー
３０・・・・転圧ブラシ
３２・・・・ドラム
３３・・・・貫入針
４０・・・・表面被覆層
【図１】
2015093269.tif 000003
【図２】
2015093269.tif 000004
【図３】
2015093269.tif 000005
【図４】
2015093269.tif 000006
【図５】
2015093269.tif 000007